(57)【要約】【課題】静電容量方式のタッチパネル等において、粘着剤層により透明導電膜の回路パターンを見難くすることのできる両面粘着シートを提供する。【解決手段】２つのパターニングされた透明導電膜の間、またはパターニングされた透明導電膜とカバー材もしくは表示体モジュールとの間に配置される粘着剤層２を備えた両面粘着シート１であって、粘着剤層２が、粘着成分と光拡散微粒子とを含有する粘着性組成物からなる粘着剤により構成され、粘着剤層２のヘイズ値が２〜４０％である両面粘着シート１。【選択図】図１
2018085121.tif 000002
【特許請求の範囲】
【請求項１】
２つのパターニングされた透明導電膜の間、またはパターニングされた透明導電膜とカバー材もしくは表示体モジュールとの間に、粘着剤層を備えた積層体であって、
前記粘着剤層が、粘着成分と光拡散微粒子とを含有する粘着性組成物から形成される粘着剤により構成され、
前記粘着剤層のヘイズ値が２〜４０％であり、
前記粘着剤層を、５μｍの段差を有する段差付ガラス板における前記段差が存在する面にラミネートした状態で、５０℃、０．５ＭＰａの条件下で３０分間オートクレーブ処理した後、さらに８５℃、８５％ＲＨの湿熱条件下にて７２時間保管した場合に、前記粘着剤層が、気泡、浮きおよび剥がれが生じないものである
ことを特徴とする積層体。
【請求項２】
前記光拡散微粒子の遠心沈降光透過法による平均粒径は、０．１〜２０μｍであることを特徴とする請求項１に記載の積層体。
【請求項３】
前記粘着成分は、（メタ）アクリル酸エステル重合体を含有することを特徴とする請求項１または２に記載の積層体。
【請求項４】
前記（メタ）アクリル酸エステル重合体は、架橋剤によって架橋されていることを特徴とする請求項３に記載の積層体。
【請求項５】
前記光拡散微粒子の含有量は、前記（メタ）アクリル酸エステル重合体１００質量部に対して、０．０１〜１５質量部であることを特徴とする請求項３または４に記載の積層体。
【請求項６】
前記粘着剤層の厚さは、５０〜６００μｍであることを特徴とする請求項１〜５のいずれか一項に記載の積層体。
【発明の詳細な説明】
【技術分野】
【０００１】
本発明は、タッチパネル等に使用することのできる両面粘着シートに関するものである。
【背景技術】
【０００２】
近年のスマートフォンやタブレット端末等の各種モバイル電子機器では、ディスプレイとして、静電容量方式のタッチパネルが使用されることが多くなってきている。
【０００３】
静電容量方式のタッチパネルの構成は種々存在するが、典型的な一例として、液晶モジュール等の表示体モジュールと、その上に粘着剤層を介して積層された第１のフィルムセンサーと、その上に粘着剤層を介して積層された第２のフィルムセンサーと、その上に粘着剤層を介して積層されたカバー材とを備えた構成が挙げられる。
【０００４】
上記フィルムセンサーは、通常、基材フィルムと、パターニングされたスズドープ酸化インジウム（ＩＴＯ）からなる透明導電膜とから構成される。このようなパターニングされた透明導電膜を有するタッチパネルでは、当該透明導電膜の回路パターンが見えて外観を損ねる、いわゆる骨見えの問題がある。
【０００５】
上記骨見えの問題を解決すべく、特許文献１では、フィルム基材と透明導電体層との間にアンダーコート層を形成し、透明導電体層の屈折率とアンダーコート層の屈折率との差を利用して、透明導電体層のパターン部と非パターン部の反射率差を小さく抑え、骨見えを抑制しようとしている。
【０００６】
また、特許文献２では、ポリエステルフィルムと透明導電体層との間に、ポリエステル樹脂の含有量、屈折率および厚みを規定した易接着層と、光学調整層とを積層し、易接着層による光学干渉の影響を抑えることにより、骨見えを抑制しようとしている。
【先行技術文献】
【特許文献】
【０００７】
【特許文献１】特開２０１１−１４２０８９号公報
【特許文献２】特開２０１３−１８４４３１号公報
【発明の概要】
【発明が解決しようとする課題】
【０００８】
しかしながら、特許文献１に記載の発明では、上記のようなアンダーコート層の膜厚を制御することは難しく、十分な骨見え抑制効果を得ることは困難であった。また、アンダーコート層を設けることにより、コストが高くなるという問題もあった。一方、特許文献２に記載の発明では、易接着層の屈折率および膜厚を制御することは難しく、十分な骨見え抑制効果を得ることは困難であった。
【０００９】
本発明は、上記のような実状に鑑みてなされたものであり、静電容量方式のタッチパネル等において、粘着剤層により透明導電膜の回路パターンを見難くすることのできる両面粘着シートを提供することを目的とする。
【課題を解決するための手段】
【００１０】
上記目的を達成するために、第１に本発明は、２つのパターニングされた透明導電膜の間、またはパターニングされた透明導電膜とカバー材もしくは表示体モジュールとの間に配置される粘着剤層を備えた両面粘着シートであって、前記粘着剤層が、粘着成分と光拡散微粒子とを含有する粘着性組成物からなる粘着剤により構成され、前記粘着剤層のヘイズ値が２〜４０％であることを特徴とする両面粘着シートを提供する（発明１）。
【００１１】
上記発明（発明１）に係る両面粘着シートの粘着剤層は、２つのパターニングされた透明導電膜の間、またはパターニングされた透明導電膜とカバー材もしくは表示体モジュールとの間に配置されたときに、粘着剤層のヘイズ値が上記の範囲にあることにより、高い光透過性を維持しつつ、透明導電膜の回路パターンを見難くすることができる。
【００１２】
上記発明（発明１）において、前記光拡散微粒子の遠心沈降光透過法による平均粒径は、０．１〜２０μｍであることが好ましい（発明２）。
【００１３】
上記発明（発明１，２）において、前記粘着成分は、（メタ）アクリル酸エステル重合体を含有することが好ましい（発明３）。
【００１４】
上記発明（発明３）において、前記（メタ）アクリル酸エステル重合体は、架橋剤によって架橋されていることが好ましい（発明４）。
【００１５】
上記発明（発明３，４）において、前記光拡散微粒子の含有量は、前記（メタ）アクリル酸エステル重合体１００質量部に対して、０．０１〜１５質量部であることが好ましい（発明５）。
【００１６】
また、本発明は、２つのパターニングされた透明導電膜の間、またはパターニングされた透明導電膜とカバー材もしくは表示体モジュールとの間に、前記両面粘着シート（発明１〜５）の粘着剤層を備えたことを特徴とする積層体を提供する。この積層体において、粘着剤層は、透明導電膜、カバー材または表示体モジュールと直接接触していてもよいし、接触していなくてもよい。
【発明の効果】
【００１７】
本発明に係る両面粘着シートの粘着剤層によれば、静電容量方式のタッチパネル等において、高い光透過性を維持しつつ、透明導電膜の回路パターンを見難くすることができる。
【図面の簡単な説明】
【００１８】
【図１】本発明の一実施形態に係る粘着シートの断面図である。
【図２】タッチパネルの一構成例を示す断面図である。
【発明を実施するための形態】
【００１９】
以下、本発明の実施形態について説明する。
本実施形態に係る両面粘着シートは、２つのパターニングされた透明導電膜の間、またはパターニングされた透明導電膜とカバー材もしくは表示体モジュールとの間に配置される粘着剤層を備えたものである。
【００２０】
図１に示すように、本実施形態に係る両面粘着シート１は、２枚の剥離シート３ａ，３ｂと、それら２枚の剥離シート３ａ，３ｂの剥離面と接するように当該２枚の剥離シート３ａ，３ｂに挟持された粘着剤層２とから構成される。ただし、両面粘着シート１において剥離シート３ａ，３ｂは必須の構成要素ではなく、両面粘着シート１の使用時に剥離・除去されるものである。なお、本明細書における剥離シートの剥離面とは、剥離シートにおいて剥離性を有する面をいい、剥離処理を施した面および剥離処理を施さなくても剥離性を示す面のいずれをも含むものである。
【００２１】
１．粘着剤層
本実施形態における粘着剤層２は、粘着成分と光拡散微粒子とを含有する粘着性組成物（以下「粘着性組成物Ｐ」という場合がある。）から形成される粘着剤によって構成され、ヘイズ値が２〜４０％であるものである。本実施形態における粘着剤層２では、光拡散微粒子を使用してヘイズ値を上記のように制御することにより、静電容量方式のタッチパネル等において、高い光透過性を維持しつつ、透明導電膜の回路パターンを見難くすることができ、優れた骨見え抑制効果を発揮する。
【００２２】
ヘイズ値が２％未満であると、骨見え抑制効果が得られなくなり、透明導電膜の回路パターンが見えてしまう。また、ヘイズ値が４０％を超えても、骨見え抑制効果が得られなくなる。かかる観点から、粘着剤層２のヘイズ値は、３〜３０％であることが好ましく、特に６〜２０％であることが好ましい。なお、本願明細書におけるヘイズ値は、ＪＩＳ Ｋ７１３６：２０００に準じて測定した値とする。
【００２３】
（１）粘着成分
粘着成分としては、静電容量方式のタッチパネル等において所望の接着力を発揮し、光透過性を有し、上記光拡散微粒子による効果を阻害しないものであれば、特に限定されない。かかる粘着成分としては、例えば、アクリル系粘着成分、ゴム系粘着成分、シリコーン系粘着成分、ポリウレタン系粘着成分、ポリエステル系粘着成分等が挙げられるが、中でも上記の観点からアクリル系粘着成分が好ましい。
【００２４】
アクリル系粘着成分としては、（メタ）アクリル酸エステル重合体（Ａ）を含有するものが好ましく、特に、架橋剤（Ｂ）によって架橋された（メタ）アクリル酸エステル重合体（Ａ）が好ましい。なお、本明細書において、（メタ）アクリル酸とは、アクリル酸及びメタクリル酸の両方を意味する。他の類似用語も同様である。また、本明細書において、「重合体」には「共重合体」の概念も含まれるものとする。
【００２５】
（１−１）（メタ）アクリル酸エステル重合体（Ａ）
（メタ）アクリル酸エステル重合体（Ａ）は、当該重合体を構成するモノマーとして、アルキル基の炭素数が１〜２０の（メタ）アクリル酸アルキルエステルを含有することが好ましい。これにより、得られる粘着剤は、好ましい粘着性を発現することができる。また、（メタ）アクリル酸エステル重合体（Ａ）は、アルキル基の炭素数が１〜２０の（メタ）アクリル酸アルキルエステルと、架橋剤（Ｂ）と反応する官能基を有するモノマー（反応性官能基含有モノマー）と、所望により用いられる他のモノマーとの共重合体であることが特に好ましい。なお、当該（メタ）アクリル酸アルキルエステルから後述のハードモノマーは除かれる。
【００２６】
アルキル基の炭素数が１〜２０の（メタ）アクリル酸アルキルエステルとしては、例えば、アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、アクリル酸メチル、（メタ）アクリル酸ｎ−ブチルおよび（メタ）アクリル酸２−エチルヘキシルが特に好ましい。なお、これらは単独で用いてもよいし、２種以上を組み合わせて用いてもよい。
【００２７】
（メタ）アクリル酸エステル重合体（Ａ）は、当該重合体を構成するモノマー単位として、アルキル基の炭素数が１〜２０の（メタ）アクリル酸アルキルエステルを３０〜９０質量％含有することが好ましく、特に４０〜７５質量％含有することが好ましく、さらには５０〜６５質量％含有することが好ましい。
【００２８】
上記反応性官能基含有モノマーとしては、分子内に水酸基を有するモノマー（水酸基含有モノマー）、分子内にカルボキシル基を有するモノマー（カルボキシル基含有モノマー）、分子内にアミノ基を有するモノマー（アミノ基含有モノマー）などが好ましく挙げられる。
【００２９】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｂ）との反応性および他の単量体との共重合性の点から（メタ）アクリル酸２−ヒドロキシエチルが好ましい。これらは単独で用いてもよいし、２種以上を組み合わせて用いてもよい。
【００３０】
カルボキシル基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体（Ａ）におけるカルボキシル基の架橋剤（Ｂ）との反応性および他の単量体との共重合性の点からアクリル酸が好ましい。これらは単独で用いてもよいし、２種以上を組み合わせて用いてもよい。
【００３１】
アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００３２】
（メタ）アクリル酸エステル重合体（Ａ）が、当該重合体を構成する反応性官能基含有モノマーとして水酸基含有モノマーを含有する場合、その含有量は、耐久条件下での段差追従性の観点から、１５〜３０質量％であることが好ましく、特に１７〜２８質量％であることが好ましく、さらには、上記観点に加え、耐湿熱白化性も最適なものとする観点から、２０〜２５質量％であることが好ましい。
【００３３】
（メタ）アクリル酸エステル重合体（Ａ）が、当該重合体を構成する反応性官能基含有モノマーとしてカルボキシル基含有モノマーを含有する場合、その含有量は、耐久条件下での段差追従性の観点から、５〜２５質量％であることが好ましく、特に７〜２０質量％であることが好ましく、さらには、上記観点に加え、耐湿熱白化性も最適なものとする観点から、１０〜１５質量％であることが好ましい。
【００３４】
ここで、タッチパネル等が高温高湿の環境下に置かれると、粘着剤層中に水分が浸入し、タッチパネル等が常温に戻ったときに、粘着剤層が白化して透明性が低下する「湿熱白化」の問題がある。（メタ）アクリル酸エステル重合体（Ａ）が反応性官能基含有モノマーを上記の範囲で含有すると、粘着剤層中に、所定量の反応性官能基が残存することとなる。反応性官能基は通常親水性基であり、そのような親水性基が所定量粘着剤層中に存在すると、粘着剤層が高温高湿条件下に置かれた場合でも、その高温高湿条件下で粘着剤層に浸入した水分との相溶性がよく、その結果、粘着剤層の白化が抑制され、粘着剤層２は耐湿熱白化性に優れたものとなる。
【００３５】
（メタ）アクリル酸エステル重合体（Ａ）は、当該重合体を構成するモノマー単位として、アクリル酸エステル系のハードモノマーを含有することが好ましい。ここで、ハードモノマーとは、当該ハードモノマーのみを重合して得たホモポリマーとしてのガラス転移温度（Ｔｇ）が７０℃以上、好ましくは７５〜２００℃、特に好ましくは８０〜１８０℃のモノマーをいう。（メタ）アクリル酸エステル重合体（Ａ）を構成するモノマー単位として、上記ハードモノマーを含有させることにより、得られる粘着剤は、耐久性および耐ブリスター性に優れたものとなる。したがって、被着体がプラスチック板であり、当該プラスチック板からアウトガスが発生した場合であっても、気泡、浮き、剥がれ等のブリスターが発生することが抑制される。
【００３６】
上記ハードモノマーとしては、例えば、メタクリル酸メチル（Ｔｇ１０５℃）、アクリル酸イソボルニル（Ｔｇ９４℃）、メタクリル酸イソボルニル（Ｔｇ１８０℃）、アクリロイルモルホリン（Ｔｇ１４５℃）、アクリル酸アダマンチル（Ｔｇ１１５℃）、メタクリル酸アダマンチル（Ｔｇ１４１℃）、ジメチルアクリルアミド（Ｔｇ８９℃）、アクリルアミド（Ｔｇ１６５℃）等が挙げられる。これらは単独で用いてもよいし、２種以上を組み合わせて用いてもよい。
【００３７】
上記ハードモノマーの中でも、粘着性や透明性等の他の特性への悪影響を防止しつつハードモノマーの性能をより発揮させる観点から、メタクリル酸メチル、アクリル酸イソボルニルおよびアクリロイルモルホリンがより好ましく、メタクリル酸メチルが特に好ましい。
【００３８】
（メタ）アクリル酸エステル重合体（Ａ）は、当該重合体を構成するモノマー単位として、上記ハードモノマーを１０〜４５質量％含有することが好ましく、１５〜３０質量％含有することが特に好ましい。上記ハードモノマーを１０質量％以上含有することにより、当該モノマー単位による耐久性または耐ブリスター性の改善効果を見込むことができる。一方、上記ハードモノマーを４５質量％以下の含有量とすることにより、（メタ）アクリル酸エステル重合体（Ａ）中におけるそれ以外のモノマー単位の相対的な不足を防止し、得られる粘着剤の粘着性、段差追従性および耐湿熱白化性を良好なものとすることができる。
【００３９】
（メタ）アクリル酸エステル重合体（Ａ）は、当該重合体を構成するモノマー単位として、水酸基含有モノマーおよび上記ハードモノマーを、それぞれ前述した範囲で含有することが好ましい。これにより、得られる粘着剤は、耐ブリスター性により優れたものとなる。
【００４０】
（メタ）アクリル酸エステル重合体（Ａ）は、所望により、当該重合体を構成するモノマー単位として、他のモノマーを含有してもよい。他のモノマーとしては、水酸基含有モノマーの作用を妨げないためにも、反応性を有する官能基を含まないモノマーが好ましい。かかる他のモノマーとしては、例えば、（メタ）アクリル酸メトキシエチル、（メタ）アクリル酸エトキシエチル等の（メタ）アクリル酸アルコキシアルキルエステル、（メタ）アクリル酸シクロヘキシル等の脂肪族環を有する（メタ）アクリル酸エステル、（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル、酢酸ビニル、スチレンなどが挙げられる。これらは単独で用いてもよいし、２種以上を組み合わせて用いてもよい。
【００４１】
（メタ）アクリル酸エステル重合体（Ａ）の重合態様は、ランダム共重合体であってもよいし、ブロック共重合体であってもよい。
【００４２】
（メタ）アクリル酸エステル重合体（Ａ）の重量平均分子量は１０万〜１５０万であることが好ましく、特に２０万〜１３０万であることが好ましく、さらには３０万〜８０万であることが好ましい。なお、本明細書における重量平均分子量は、ゲルパーミエーションクロマトグラフィー（ＧＰＣ）法により測定したポリスチレン換算の値である。
【００４３】
なお、粘着性組成物Ｐにおいて、（メタ）アクリル酸エステル重合体（Ａ）は、１種を単独で用いてもよいし、２種以上を組み合わせて用いてもよい。
【００４４】
粘着性組成物Ｐが粘着成分として（メタ）アクリル酸エステル重合体（Ａ）を含有し、その（メタ）アクリル酸エステル重合体（Ａ）が、前述した所定の組成および分子量を有する場合、得られる粘着剤層２は、段差追従性にも優れる。したがって、当該粘着剤層２を、印刷層等による段差を有するカバー材に貼付しても、段差と粘着剤層との間に空隙または気泡ができ難い。また、その積層体が８０℃等の高温下におかれたときにも、段差近傍に気泡等が発生することが防止される。
【００４５】
（１−２）架橋剤（Ｂ）
粘着性組成物Ｐの粘着成分が、重合体を構成するモノマー単位として反応性官能基含有モノマーを含む（メタ）アクリル酸エステル重合体（Ａ）と、架橋剤（Ｂ）とを含有する場合、当該粘着性組成物Ｐを加熱等すると、架橋剤（Ｂ）は、（メタ）アクリル酸エステル重合体（Ａ）を構成する反応性官能基含有モノマーの反応性官能基と反応する。これにより、架橋剤（Ｂ）によって（メタ）アクリル酸エステル重合体（Ａ）が架橋された構造が形成され、粘着剤層２の強度や耐久性が向上する。
【００４６】
架橋剤（Ｂ）としては、（メタ）アクリル酸エステル重合体（Ａ）が有する反応性官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、（メタ）アクリル酸エステル重合体（Ａ）が有する反応性官能基が水酸基の場合、水酸基との反応性に優れたイソシアネート系架橋剤を使用することが好ましく、（メタ）アクリル酸エステル重合体（Ａ）が有する反応性官能基がカルボキシル基の場合、カルボキシル基との反応性に優れたエポキシ系架橋剤を使用することが好ましい。なお、架橋剤（Ｂ）は、１種を単独で、または２種以上を組み合わせて使用することができる。
【００４７】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００４８】
エポキシ系架橋剤としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。
【００４９】
粘着性組成物Ｐ中における架橋剤（Ｂ）の含有量は、（メタ）アクリル酸エステル重合体（Ａ）１００質量部に対して、０．００１〜１０質量部であることが好ましく、特に０．０１〜５質量部であることが好ましく、さらには０．０２〜１質量部であることが好ましい。
【００５０】
（２）光拡散微粒子
光拡散微粒子としては、粘着剤層２のヘイズ値を上記の範囲にすることができるものであればよく、例えば、シリカ、炭酸カルシウム、水酸化アルミニウム、水酸化マグネシウム、クレー、タルク、二酸化チタン等の無機系微粒子；アクリル樹脂、ポリスチレン樹脂、ポリエチレン樹脂、エポキシ樹脂等の有機系の透光性微粒子；シリコーン樹脂のような、無機と有機の中間的な構造を有するケイ素含有化合物からなる微粒子（例えばモメンティブ・パフォーマンス・マテリアルズ・ジャパン社製のトスパールシリーズ）などが挙げられる。中でも、アクリル樹脂微粒子、および無機と有機の中間的な構造を有するケイ素含有化合物からなる微粒子は、上記粘着成分に対する分散性が優れ、均一な光学特性が得られることから好ましい。以上の光拡散微粒子は、１種を単独で用いてもよいし、２種以上を組み合わせて用いてもよい。
【００５１】
光拡散微粒子の形状としては、光拡散が均一な球状の微粒子が好ましい。光拡散微粒子の遠心沈降光透過法による平均粒径は、０．１〜２０μｍであることが好ましく、１〜１０μｍであることがより好ましい。特に、光拡散微粒子がケイ素含有化合物からなる微粒子の場合、遠心沈降光透過法による平均粒径は１〜１０μｍであることが好ましい。平均粒径が上記の範囲内にあることで、粘着剤層２の光透過性を妨げることなく、ヘイズ値を前述した範囲にすることができる。
【００５２】
なお、上記遠心沈降光透過法による平均粒径は、微粒子１．２ｇとイソプロピルアルコール９８．８ｇとを十分に撹拌したものを測定用試料とし、遠心式自動粒度分布測定装置（堀場製作所社製，ＣＡＰＡ−７００）を使用して測定したものである。
【００５３】
粘着性組成物Ｐが粘着成分として（メタ）アクリル酸エステル重合体（Ａ）を含有する場合、光拡散微粒子の含有量は、（メタ）アクリル酸エステル重合体（Ａ）１００質量部に対して、０．０１〜１５質量部であることが好ましく、０．１〜４質量部であることがより好ましい。さらには、シリコーン樹脂のような、有機と無機の中間的な構造を有するケイ素含有化合物からなる光拡散微粒子の場合には、０．２〜１．５質量部であることが特に好ましく、０．２〜０．９質量部であることが最も好ましく、有機系の透光性微粒子の場合には、０．３〜３質量部であることが最も好ましい。光拡散微粒子の含有量が上記の範囲内にあることで、粘着剤層２のヘイズ値を前述した範囲にすることができ、優れた骨見え抑制効果を得ることができる。なお、粘着成分がアクリル系粘着成分以外の場合、光拡散微粒子の含有量は、粘着成分１００質量部に対して上記の範囲であることが好ましい。
【００５４】
（３）各種添加剤
粘着性組成物Ｐ（粘着剤層２を構成する粘着剤）は、所望により、各種添加剤、例えばシランカップリング剤、屈折率調整剤、帯電防止剤、粘着付与剤、酸化防止剤、紫外線吸収剤、光安定剤、軟化剤、充填剤等を含有してもよい。
【００５５】
粘着性組成物Ｐは、得られる粘着剤の粘着力を改善する観点から、シランカップリング剤を含有することが好ましい。シランカップリング剤としては、分子内にアルコキシシリル基を少なくとも１個有する有機ケイ素化合物であって、粘着成分との相溶性がよく、光透過性を有するものが好ましい。
【００５６】
かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００５７】
粘着性組成物Ｐが粘着成分として（メタ）アクリル酸エステル重合体（Ａ）を含有する場合、シランカップリング剤の含有量は、（メタ）アクリル酸エステル重合体（Ａ）１００質量部に対して、０．０１〜１０質量部であることが好ましく、特に０．０５〜５質量部であることが好ましく、さらには０．１〜１質量部であることが好ましい。なお、粘着成分がアクリル系粘着成分以外の場合、シランカップリング剤の含有量は、粘着成分１００質量部に対して上記の範囲であることが好ましい。
【００５８】
（４）粘着性組成物の製造
粘着性組成物Ｐは、粘着成分と、光拡散微粒子と、所望により添加剤とを混合することにより製造することができる。粘着成分が（メタ）アクリル酸エステル重合体（Ａ）を含有する場合には、先に（メタ）アクリル酸エステル重合体（Ａ）を調製し、所望により架橋剤（Ｂ）を配合する。
【００５９】
（メタ）アクリル酸エステル重合体（Ａ）は、重合体を構成するモノマー単位の混合物を通常のラジカル重合法で重合することにより製造することができる。（メタ）アクリル酸エステル重合体（Ａ）の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００６０】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２，４−ジメチルバレロニトリル）、２,２'−アゾビス（２，４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００６１】
有機過酸化物としては、例えば、過酸化ベンゾイル、ｔ-ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ-ブチルパーオキシネオデカノエート、ｔ-ブチルパーオキシビバレート、（３，５，５−トリメチルヘキサノイル）パーオキシド、ジプロピオニルパーオキシド、ジアセチルパーオキシド等が挙げられる。
【００６２】
なお、上記重合工程において、２−メルカプトエタノール等の連鎖移動剤を配合することにより、得られる重合体の重量平均分子量を調節することができる。
【００６３】
（メタ）アクリル酸エステル重合体（Ａ）が得られたら、（メタ）アクリル酸エステル重合体（Ａ）の溶液に、光拡散微粒子、および所望により架橋剤（Ｂ）、添加剤を添加し、十分に混合することにより、溶剤で希釈された粘着性組成物Ｐ（塗布溶液）を得る。
【００６４】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００６５】
このようにして調製された塗布溶液の濃度・粘度としては、コーティング可能な範囲であればよく、特に制限されず、状況に応じて適宜選定することができる。例えば、粘着性組成物Ｐの濃度が１０〜４０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。
【００６６】
（５）粘着剤の形成
本実施形態における粘着剤は、粘着性組成物Ｐから形成される。粘着剤の形成は、通常は粘着性組成物Ｐを加熱処理することにより行うことができる。なお、この加熱処理は、粘着性組成物Ｐの希釈溶剤等を揮発させる際の乾燥処理で兼ねることもできる。
【００６７】
粘着性組成物Ｐが（メタ）アクリル酸エステル重合体（Ａ）を含有する場合、上記加熱処理の加熱温度は、５０〜１５０℃であることが好ましく、特に７０〜１２０℃であることが好ましい。また、加熱時間は、３０秒〜１０分であることが好ましく、特に５０秒〜２分であることが好ましい。加熱処理後、必要に応じて、常温（例えば、２３℃、５０％ＲＨ）で１〜２週間程度の養生期間を設けてもよい。この養生期間が必要な場合は、養生期間経過後、養生期間が不要な場合には、加熱処理終了後、粘着剤が形成される。
【００６８】
（６）粘着剤層の厚さ
粘着剤層２の厚さ（ＪＩＳ  Ｋ７１３０に準じて測定した値）は、５〜６００μｍであることが好ましく、特に２０〜３００μｍであることが好ましく、さらには５０〜１５０μｍであることが好ましい。粘着剤層２の厚さが５μｍ以上であることにより、良好な接着性が発揮される。また、段差を有する被着体に貼付される場合には、段差追従性が発揮される。一方、粘着剤層２の厚さが６００μｍ以下であることにより、加工性が良好になる。なお、粘着剤層２は単層で形成してもよいし、複数層を積層して形成することもできる。
【００６９】
２．剥離シート
剥離シート１２ａ，１２ｂとしては、特に限定されないが、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００７０】
上記剥離シート１２ａ，１２ｂの剥離面（特に粘着剤層２と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート１２ａ，１２ｂのうち、一方の剥離シートを剥離力の大きい重剥離型剥離シートとし、他方の剥離シートを剥離力の小さい軽剥離型剥離シートとすることが好ましい。
【００７１】
剥離シート１２ａ，１２ｂの厚さについては特に制限はないが、通常２０〜１５０μｍ程度である。
【００７２】
３．両面粘着シートの製造
両面粘着シート１の一製造例としては、一方の剥離シート１２ａ（または１２ｂ）の剥離面に、上記粘着性組成物Ｐの塗布液を塗布し、加熱処理を行って塗布層を形成した後、その塗布層に他方の剥離シート１２ｂ（または１２ａ）の剥離面を重ね合わせる。養生期間が必要な場合は養生期間をおくことにより、養生期間が不要な場合はそのまま、上記塗布層が粘着剤層２となる。これにより、上記両面粘着シート１が得られる。加熱処理および養生の条件については、前述した通りである。
【００７３】
両面粘着シート１の他の製造例としては、一方の剥離シート１２ａの剥離面に、上記粘着性組成物Ｐの塗布液を塗布し、加熱処理を行って塗布層を形成して、塗布層付きの剥離シート１２ａを得る。また、他方の剥離シート１２ｂの剥離面に、上記粘着性組成物Ｐの塗布液を塗布し、加熱処理を行って塗布層を形成して、塗布層付きの剥離シート１２ｂを得る。そして、塗布層付きの剥離シート１２ａと塗布層付きの剥離シート１２ｂとを、両塗布層が互いに接触するように貼り合わせる。養生期間が必要な場合は養生期間をおくことにより、養生期間が不要な場合はそのまま、上記の積層された塗布層が粘着剤層２となる。これにより、上記両面粘着シート１が得られる。この製造例によれば、粘着剤層２が厚い場合であっても、安定して製造することが可能となる。
【００７４】
上記粘着性組成物Ｐの塗布液を塗布する方法としては、例えばバーコート法、ナイフコート法、ロールコート法、ブレードコート法、ダイコート法、グラビアコート法等を利用することができる。
【００７５】
４．両面粘着シートの使用
本実施形態に係る両面粘着シート１は、透明導電膜の回路パターンを有する積層体に使用することができ、特に静電容量方式のタッチパネル等に好ましく使用することができる。両面粘着シート１が静電容量方式のタッチパネルに使用される場合、粘着剤層２は、タッチパネルの表示体モジュールと、カバー材との間であれば、どのような位置に存在してもよく、例えば、２つの透明導電膜の間、透明導電膜とカバー材との間、透明導電膜と表示体モジュールとの間に位置することができる。それらのいずれの位置に粘着剤層２が存在しても、粘着剤層２の優れた骨見え抑制効果により、透明導電膜の回路パターンが見難くなる。
【００７６】
本実施形態に係る両面粘着シート１を使用することにより、例えば、図２に示す静電容量方式のタッチパネル１０を製造することができる。タッチパネル１０は、表示体モジュール４と、その上に粘着剤層２を介して積層された第１のフィルムセンサー５ａと、その上に粘着剤層２を介して積層された第２のフィルムセンサー５ｂと、その上に粘着剤層２を介して積層されたカバー材６とを備えて構成される。
【００７７】
上記のタッチパネル１０における３つの粘着剤層２は、上記両面粘着シート１の粘着剤層２であるが、これに限定されるものではなく、少なくとも１つの粘着剤層２が上記両面粘着シート１の粘着剤層２であればよい。タッチパネル１０における１つ又は２つの粘着剤層２が、上記両面粘着シート１の粘着剤層２である場合、その他の粘着剤層は、所望の粘着剤から構成される。所望の粘着剤としては、前述した粘着剤層２を構成する粘着剤の光拡散微粒子を含有しないものを例示することができる。
【００７８】
上記表示体モジュール４としては、例えば、液晶（ＬＣＤ）モジュール、発光ダイオード（ＬＥＤ）モジュール、有機エレクトロルミネッセンス（有機ＥＬ）モジュール、電子ペーパー等が挙げられる。
【００７９】
第１のフィルムセンサー５ａおよび第２のフィルムセンサー５ｂは、通常、それぞれ基材フィルム５１と、パターニングされた透明導電膜５２とから構成される。基材フィルム５１としては、特に限定されないが、例えば、ポリエチレンテレフタレートフィルム、ポリカーボネートフィルム、ポリメチルメタクリレートフィルム、ポリシクロオレフィンフィルム、ポリオレフィンフィルム、トリアセチルセルロースフィルム等が使用される。
【００８０】
透明導電膜５２としては、例えば、白金、金、銀、銅等の金属、酸化スズ、酸化インジウム、酸化カドミウム、酸化亜鉛、二酸化亜鉛等の酸化物、スズドープ酸化インジウム（ＩＴＯ）、酸化亜鉛ドープ酸化インジウム、フッ素ドープ酸化インジウム、アンチモンドープ酸化スズ、フッ素ドープ酸化スズ、アルミニウムドープ酸化亜鉛等の複合酸化物、カルコゲナイド、六ホウ化ランタン、窒化チタン、炭化チタン等の非酸化化合物などからなるものが挙げられ、中でもスズドープ酸化インジウム（ＩＴＯ）からなるものが好ましい。
【００８１】
第１のフィルムセンサー５ａの透明導電膜５２および第２のフィルムセンサー５ｂの透明導電膜５２は、通常、一方がＸ軸方向の回路パターンを構成し、他方がＹ軸方向の回路パターンを構成する。
【００８２】
本実施形態における第１のフィルムセンサー５ａの透明導電膜５２は、図２中、第１のフィルムセンサー５ａの上側（カバー材６側）に位置しているが、これに限定されるものではなく、第１のフィルムセンサー５ａの下側（表示体モジュール４側）に位置してもよい。また、第２のフィルムセンサー５ｂの透明導電膜５２は、図２中、第２のフィルムセンサー５ｂの下側（表示体モジュール４側）に位置しているが、これに限定されるものではなく、第２のフィルムセンサー５ｂの上側（カバー材６側）に位置してもよい。
【００８３】
カバー材６は、通常、ガラス板またはプラスチック板を主体とする。ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。プラスチック板としては、特に限定されることなく、例えば、ポリメチルメタクリレート等からなるアクリル板、ポリカーボネート板などが挙げられる。
【００８４】
なお、上記ガラス板やプラスチック板の片面または両面には、ハードコート層、反射防止層、防眩層等の機能層が設けられていてもよいし、ハードコートフィルム、反射防止フィルム、防眩フィルム等の光学部材が積層されていてもよい。
【００８５】
本実施形態において、上記カバー材６は、粘着剤層２側の面に段差を有しており、具体的には、印刷層７の有無による段差を有している。印刷層７は、カバー材６における粘着剤層２側に、額縁状に形成されることが一般的である。
【００８６】
印刷層７を構成する材料は特に限定されることなく、印刷用の公知の材料が使用される。印刷層７の厚さ、すなわち段差の高さは、３〜４５μｍであることが好ましく、５〜３５μｍであることがより好ましく、７〜２５μｍであることが特に好ましく、７〜１５μｍであることがさらに好ましい。
【００８７】
また、印刷層７の厚さ（段差の高さ）は、粘着剤層２の厚さ５０％以下であることが好ましく、特に５〜４０％であることが好ましく、さらには１０〜３０％であることが好ましい。粘着剤層２の厚さが印刷層７の厚さと上記関係を満たす場合、粘着剤層２は印刷層７による段差に良好追従し、段差近傍に浮きや気泡等が発生することが抑制される。
【００８８】
上記タッチパネル１０の製造方法の一例を、以下に説明する。
両面粘着シート１として、第１、第２及び第３の両面粘着シート１を用意する。最初に、第１の両面粘着シート１から一方の剥離シート３ａ（又は３ｂ）を剥離し、露出した粘着剤層２を、フィルムセンサー５ａのパターニングされた透明導電膜５２と接するように、当該フィルムセンサー５ａと貼合する。次いで、第１の両面粘着シート１から他方の剥離シート３ｂ（又は３ａ）を剥離し、露出した粘着剤層２を、フィルムセンサー５ｂのパターニングされた透明導電膜５２と接するように、当該フィルムセンサー５ｂと貼合する。これにより、フィルムセンサー５ａ、粘着剤層２およびフィルムセンサー５ｂが順次積層されてなる積層体が得られる。
【００８９】
次に、第２の両面粘着シート１から一方の剥離シート３ａ（又は３ｂ）を剥離し、露出した粘着剤層２を、上記積層体のフィルムセンサー５ａ側の面（フィルムセンサー５ａの基材フィルム５１の露出面）に貼合する。また、第３の両面粘着シート１から一方の剥離シート３ａ（又は３ｂ）を剥離し、露出した粘着剤層２を、上記積層体にて粘着剤層２が積層された側とは反対側の面（フィルムセンサー５ｂの基材フィルム５１の露出面）に貼合する。
【００９０】
その後、第３の両面粘着シート１から他方の剥離シート３ｂ（又は３ａ）を剥離し、露出した粘着剤層２に対して、カバー材６の印刷層７側が当該粘着剤層２に接するように、当該カバー材６を貼合する。これにより、カバー材６、粘着剤層２、フィルムセンサー５ｂ、粘着剤層２、フィルムセンサー５ａ、粘着剤層２および剥離シート３ｂ（又は３ａ）が順次積層されてなる構成体が得られる。
【００９１】
最後に、上記構成体から剥離シート３ｂ（又は３ａ）を剥離し、露出した粘着剤層２が表示体モジュール４に接するように、当該構成体を表示体モジュール４に貼合する。これにより、図２に示されるタッチパネル１０が製造される。
【００９２】
上記カバー材６に接する粘着剤層２が、粘着成分として（メタ）アクリル酸エステル重合体（Ａ）を含有する粘着性組成物Ｐから構成され、（メタ）アクリル酸エステル重合体（Ａ）が前述した所定の組成および分子量を有し、当該粘着剤層２が所定の厚さを有する場合、粘着剤層２は段差追従性に優れる。そのため、上記工程において粘着剤層２とカバー材６とを貼合するときに、印刷層７による段差と粘着剤層２との間に空隙または気泡ができ難く、粘着剤層２が当該段差を埋めることができる。また、タッチパネル１０が高温高湿条件におかれた場合でも、段差近傍に気泡等が発生することが防止される。
【００９３】
以上のタッチパネル１０においては、粘着剤層２が所定のヘイズ値を有することで、優れた骨見え抑制効果が発揮され、透明導電膜５２の回路パターンが見難いものとなっている。また、粘着剤層２は高い光透過性を有するため、表示体モジュール４の画面はクリアに表示され得る。さらに、粘着剤層２が、粘着成分として（メタ）アクリル酸エステル重合体（Ａ）を含有する粘着性組成物Ｐから構成され、（メタ）アクリル酸エステル重合体（Ａ）が前述した所定の組成を有する場合、当該粘着剤層２は耐湿熱白化性に優れ、タッチパネル１０が高温高湿条件におかれた後、常温に戻ったときの白化が抑制される。
【００９４】
なお、タッチパネル１０は、上記の層以外にも、他の骨見え抑制効果を奏する層を備えていてもよい。例えば、第１のフィルムセンサー５ａおよび／または第２のフィルムセンサー５ｂにおける基材フィルム５１と透明導電膜５２との間に、公知の屈折率調整層（インデックス・マッチング層）を備えていてもよい。
【００９５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００９６】
例えば、両面粘着シート１における剥離シート３ａ，３ｂのいずれか一方は省略されてもよい。
【実施例】
【００９７】
以下、実施例等により本発明をさらに具体的に説明するが、本発明の範囲はこれらの実施例等に限定されるものではない。
【００９８】
〔実施例１〕
１．（メタ）アクリル酸エステル共重合体の調製
アクリル酸ｎ−ブチル９０質量部およびアクリル酸１０質量部を共重合させて、（メタ）アクリル酸エステル重合体（Ａ）を調製した。この（メタ）アクリル酸エステル重合体（Ａ）の分子量を後述する方法で測定したところ、重量平均分子量（Ｍｗ）４０万であった。
【００９９】
２．粘着性組成物の調製
上記工程（１）で得られた（メタ）アクリル酸エステル重合体（Ａ）１００質量部（固形分換算値；以下同じ）と、架橋剤（Ｂ）（エポキシ系架橋剤）としての１，３−ビス（Ｎ，Ｎ’−ジグリシジルアミノメチル）シクロヘキサン（三菱ガス化学社製，製品名「ＴＥＴＲＡＤ  Ｃ−５」）０．０５７質量部と、シランカップリング剤としての３−グリシドキシプロピルトリメトキシシラン（信越化学工業社製，製品名「ＫＢＭ−４０３」）０．２５質量部と、光拡散微粒子としての、無機と有機の中間的な構造を有するケイ素含有化合物からなる微粒子（モメンティブ・パフォーマンス・マテリアルズ・ジャパン社製，商品名「トスパール１２０」，平均粒径：２．０μｍ，屈折率：１．４２）０．１質量部とを混合し、十分に撹拌して、メチルエチルケトンで希釈することにより、固形分濃度３４質量％の粘着性組成物の塗布溶液を得た。
【０１００】
ここで、当該粘着性組成物の配合を表１に示す。なお、表１に記載の略号等の詳細は以下の通りである。
[（メタ）アクリル酸エステル重合体（Ａ）]
ＢＡ：アクリル酸ｎ−ブチル
ＡＡ：アクリル酸
２ＥＨＡ：アクリル酸２−エチルヘキシル
ＭＭＡ：メタクリル酸メチル
ＨＥＡ：アクリル酸２−ヒドロキシエチル
[架橋剤（Ｂ）]
エポキシ：１，３−ビス（Ｎ，Ｎ’−ジグリシジルアミノメチル）シクロヘキサン（三菱ガス化学社製，製品名「ＴＥＴＲＡＤ  Ｃ−５」）
イソシアネート：キシリレンジイソシアネート系架橋剤（東洋インキ製造社製，製品名「ＢＨＳ８５１５」）
[光拡散微粒子]
トスパール１２０：無機と有機の中間的な構造を有するケイ素含有化合物からなる微粒子（モメンティブ・パフォーマンス・マテリアルズ・ジャパン社製，商品名「トスパール１２０」，平均粒径：２．０μｍ，屈折率：１．４３）
トスパール１４５：無機と有機の中間的な構造を有するケイ素含有化合物からなる微粒子（モメンティブ・パフォーマンス・マテリアルズ・ジャパン社製，商品名「トスパール１４５」，平均粒径：４．５μｍ，屈折率：１．４３）
ＳＳＸ１０２：架橋アクリル樹脂ビーズ（積水化成品工業社製，商品名「ＳＳＸ１０２」，平均粒径：２．５μｍ，屈折率：１．４９）
ＳＳＸ１０４：架橋アクリル樹脂ビーズ（積水化成品工業社製，商品名「ＳＳＸ１０４」，平均粒径：４．０μｍ，屈折率：１．４９）
【０１０１】
３．両面粘着シートの製造
得られた粘着性組成物の塗布溶液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、乾燥後の厚さが２５μｍになるようにナイフコーターで塗布したのち、９０℃で１分間加熱処理して塗布層を形成した。同様に、得られた粘着性組成物の塗布溶液を、ポリエチレンテレフタレートフィルムの片面をシリコーン系剥離剤で剥離処理した軽剥離型剥離シート（リンテック社製，製品名「ＳＰ−ＰＥＴ３８２１２０」）の剥離処理面に、乾燥後の厚さが２５μｍになるようにナイフコーターで塗布したのち、９０℃で１分間加熱処理して塗布層を形成した。
【０１０２】
次いで、上記で得られた塗布層付きの重剥離型剥離シートと、上記で得られた塗布層付きの軽剥離型剥離シートとを、両塗布層が互いに接触するように貼合し、２３℃、５０％ＲＨの条件下で７日間養生することにより、重剥離型剥離シート／粘着剤層（厚さ：５０μｍ）／軽剥離型剥離シートの構成からなる両面粘着シートを作製した。なお、粘着剤層の厚さは、ＪＩＳ  Ｋ７１３０に準拠し、定圧厚さ測定器（テクロック社製，製品名「ＰＧ−０２」）を使用して測定した値である。
【０１０３】
〔実施例２〜１４，比較例１〜８〕
（メタ）アクリル酸エステル重合体（Ａ）を構成する各モノマーの種類、割合および重合平均分子量（Ｍｗ）、架橋剤（Ｂ）の種類および配合量、ならびに光拡散微粒子の種類および配合量を表１に示すように変更する以外、実施例１と同様にして両面粘着シートを製造した。
【０１０４】
ここで、前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【０１０５】
〔試験例１〕（ヘイズ値の測定）
実施例および比較例で得られた両面粘着シートの粘着剤層について、ヘイズメーター（日本電色工業社製，ＮＤＨ２０００）を用いて、ＪＩＳ Ｋ  ７１３６：２０００  に準じてヘイズ値（％）を測定した。結果を表２に示す。
【０１０６】
〔試験例２〕（骨見え抑制効果の評価）
厚さ１２５μｍのポリエチレンテレフタレートフィルムの片面にスズドープ酸化インジウム（ＩＴＯ）からなる透明導電膜（ＩＴＯ膜）が設けられた透明導電性フィルム（尾池工業社製，ＩＴＯフィルム）のＩＴＯ膜上に、複数のポリイミド粘着テープ（幅１ｃｍ）を、１ｃｍ間隔でそれぞれ平行に配列されるように貼り合わせた。
【０１０７】
得られた積層体を、１ｍｏｌ／ｌに調整された塩酸に２分間浸漬して、上記ポリイミド粘着テープが貼付されていないＩＴＯ膜部分をエッチングした。続いて、積層体をイオン交換水で充分に洗浄した後、１２０℃で１０分間乾燥させてから、透明導電性フィルムからポリイミド粘着テープを剥がした。これにより、幅１ｃｍのＩＴＯ膜部分と幅１ｃｍのＩＴＯ膜非存在部分とが交互に繰り返されるようにＩＴＯ膜がパターニングされた透明導電性フィルムを得た。
【０１０８】
次いで、上記のようにＩＴＯ膜がパターニングされた透明導電性フィルムに対し、１５０℃で９０分間のアニール処理を施して、パターニングされたＩＴＯ膜を結晶化させた。
【０１０９】
一方、実施例および比較例で得られた両面粘着シートを幅４５ｍｍ、長さ７０ｍｍに裁断した後、軽剥離型剥離シートを剥がした。露出した粘着剤層を、上記で得られた透明導電性フィルムのパターニングされたＩＴＯ膜（結晶化）に貼り合わせた。その積層体から重剥離型剥離シートを剥がし、露出した粘着剤層を、アルカリガラスからなる厚さ０．５ｍｍのガラス板に貼付し、これをサンプルとした。
【０１１０】
上記サンプルを、オートクレーブにて０．５ＭＰａ、５０℃で、３０分加圧した後、８５℃、８５％ＲＨの環境下に７２時間投入した。その後、ポリエチレンテレフタレートフィルム側から目視により回路パターンが見えるかどうかを確認し、以下の基準により骨見え抑制効果を評価した。結果を表２に示す。
◎：パターンが見えない。
○：パターンがうっすら見える。
×：パターンが見える。
【０１１１】
〔試験例３〕（段差追従性評価）
（ａ）評価用サンプルの作製
ガラス板（ＮＳＧプレシジョン社製，製品名「コーニングガラス  イーグルＸＧ」，縦９０ｍｍ×横５０ｍｍ×厚み０.５ｍｍ）の表面に、紫外線硬化型インク（帝国インキ社製，製品名「ＰＯＳ−９１１墨」）を塗布厚が５μｍ、１０μｍ、１５μｍ及び２０μｍのいずれか１つとなるように額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷による段差（段差の高さ：５μｍ、１０μｍ、１５μｍ及び２０μｍのいずれか１つ）を有する段差付ガラス板を作製した。
【０１１２】
実施例および比較例で得られた両面粘着シートから軽剥離型剥離シートを剥がし、露出した粘着剤層を、易接着層を有するポリエチレンテレフタレートフィルム（東洋紡社製，ＰＥＴ  Ａ４３００，厚さ：１００μｍ）の易接着層に貼合した。次いで、重剥離型剥離シートを剥がし、粘着剤層を表出させた。そして、ラミネーター（フジプラ社製，製品名「ＬＰＤ３２１４」）を用いて、粘着剤層が額縁状の印刷全面を覆うように上記積層体を各段差付ガラス板にラミネートし、これを評価用サンプルとした。
【０１１３】
（ｂ）評価用サンプルの評価
得られた評価用サンプルを、５０℃、０．５ＭＰａの条件下で３０分間オートクレーブ処理した後、さらに８５℃、８５％ＲＨの湿熱条件下にて７２時間保管した。その後、粘着剤層（特に印刷層による段差の近傍）を目視により確認し、以下の基準により段差追従性を評価した。結果を表２に示す。
◎：気泡、浮きおよび剥がれが全くなかった。
○：直径０．２ｍｍ以下の気泡のみが発生した。
×：直径０．２ｍｍ超の気泡、浮きまたは剥がれが発生した。
【０１１４】
〔試験例４〕（耐ブリスター性評価）
実施例および比較例で得られた両面粘着シートの粘着剤層を、片面にスズドープ酸化インジウム（ＩＴＯ）からなる透明導電膜が設けられたポリエチレンテレフタレートフィルム（尾池工業社製，ＩＴＯフィルム，厚さ：１２５μｍ）の透明導電膜と、ポリメチルメタクリレート（ＰＭＭＡ）からなるアクリル板（三菱ガス化学社製，ユーピロン・シート  ＭＲ２００，厚さ：１ｍｍ）またはポリカーボネート（ＰＣ）板（三菱ガス化学社製，ユーピロン・シート  ＭＲ５８，厚さ：１ｍｍ）とで挟み、積層体を得た。
【０１１５】
得られた積層体を、５０℃、０．５ＭＰａの条件下で３０分間オートクレーブ処理した後、常圧、２３℃、５０％ＲＨにて１５時間放置した。次いで、８５℃、８５％ＲＨの耐久条件下にて７２時間保管した。その後、粘着剤層に気泡、浮きまたは剥がれがないか否か、目視により確認し、以下の基準により耐ブリスター性を評価した。結果を表２に示す。
○…気泡、浮きおよび剥がれが全くなかったか、直径０．１ｍｍ以下の気泡のみが発生した。
×…直径０．１ｍｍ超の気泡、浮きまたは剥がれが発生した。
【０１１６】
〔試験例５〕（耐湿熱白化評価）
片面にスズドープ酸化インジウム（ＩＴＯ）からなる透明導電膜が設けられたポリエチレンテレフタレートフィルム（尾池工業社製，ＩＴＯフィルム，厚さ：１２５μｍ）を２枚用意し、これらＩＴＯフィルムの透明導電膜が実施例または比較例で得られた両面粘着シートの粘着剤層と接するように、当該粘着剤層を挟み、その積層体をサンプルとした。
【０１１７】
まず、得られたサンプルのヘイズ値（湿熱条件前のヘイズ値）を測定した。次に、当該サンプルを８５℃、８５％ＲＨの湿熱条件下にて７２時間保管した。その後、２３℃、５０％ＲＨ（常温常湿）の雰囲気に戻し、３０分以内に当該サンプルのヘイズ値（湿熱条件後のヘイズ値）を測定した。ヘイズ値は、ＪＩＳ  Ｋ７１３６：２０００に準じて、ヘイズメーター（日本電色工業社製，製品名「ＮＤＨ２０００」）を用いて測定した。
【０１１８】
上記湿熱条件後のヘイズ値から上記湿熱条件前のヘイズ値を差し引いて、湿熱条件後のヘイズ値上昇（ポイント）を算出した。結果を表２に示す。このヘイズ値上昇が１．０ポイント未満であれば、耐湿熱白化性が良好ということができる。
【０１１９】
【表１】
2018085121.tif 000003
【０１２０】
【表２】
2018085121.tif 000004
【０１２１】
表２から分かるように、実施例で得られた両面粘着シートの粘着剤層は、骨見え抑制性能に優れるとともに、良好な段差追従性および耐湿熱白化性を有していた。また、（メタ）アクリル酸エステル重合体（Ａ）を構成するモノマー単位として、水酸基含有モノマーおよびハードモノマーを使用した実施例８〜１４の粘着剤層は、耐ブリスター性にも優れていた。
【産業上の利用可能性】
【０１２２】
本発明の両面粘着シートは、静電容量方式のタッチパネルに使用される粘着剤層を形成するのに非常に有用である。
【符号の説明】
【０１２３】
１…両面粘着シート
２…粘着剤層
３ａ，３ｂ…剥離シート
４…表示体モジュール
５ａ…第１のフィルムセンサー
５ｂ…第２のフィルムセンサー
５１…基材フィルム
５２…透明導電膜
６…カバー材
７…印刷層
１０…タッチパネル
【図１】
2018085121.tif 000005
【図２】
2018085121.tif 000006